(57)【要約】本発明は、家屋又は自動車の換気及び／又は加熱及び／又は空調のために、空気のようなガスの濾過に用いられる、少なくとも１つの繊維ウェブを含有する濾過材であって、少なくとも１つの繊維ウェブが、異なった平均直径を持つ少なくとも２つの繊維群の混合物からなり、各繊維群の繊維が、５０decitex以下、好ましくは、１decitex以上の番手を有するものである濾過材に関する。本発明は、さらに、濾過材の製法にも関する。
2008515615.tif 000002
【特許請求の範囲】
【請求項１】
家屋又は自動車の換気及び／又は加熱及び／又は空調のために、空気のようなガスの濾過に用いられる、少なくとも１つの繊維ウェブを含有する濾過材であって、少なくとも１つの繊維ウェブが、異なった平均直径を持つ少なくとも２つの繊維群の混合物からなるものであることを特徴とする、濾過材。
【請求項２】
各繊維群の繊維が、５０decitex以下、好ましくは、１decitex以上の番手を有するものであることを特徴とする、請求項１記載の濾過材。
【請求項３】
平均直径の２つの繊維群の番手が、１.５以上、好ましくは、１.６以上、又はさらに、２以上の係数で異なるものであることを特徴とする、請求項１又は２記載の濾過材。
【請求項４】
異なった平均直径を持つ少なくとも２つの繊維群の混合物が、より小さい平均直径を持つ繊維１０〜９０％、好ましくは、２５〜７５％、特に、実質的に５０％からなるものであることを特徴とする、請求項１〜３のいずれかに記載の濾過材。
【請求項５】
繊維ウェブにおける繊維が、好ましくは、ポリプロピレン、ポリエチレン、ポリエステル、ポリカーボネート又はポリアミド繊維のような熱可塑性繊維の群、アクリル繊維又は過酸化アクリル繊維の群、アラミド繊維の群、フェノール系繊維の群、フルオロカーボン繊維の群、ガラス繊維のような無機繊維の群、又は金属繊維の群から選ばれるものであることを特徴とする、請求項１〜４のいずれかに記載の濾過材。
【請求項６】
繊維ウェブにおける繊維が、長い繊維であり、カードウェブを形成するために、カーディング操作によって混合されることを特徴とする、請求項１〜５のいずれかに記載の濾過材。
【請求項７】
繊維ウェブにおける繊維が、３８mm以上、好ましくは、120 mm以上の平均長さを有するものであることを特徴とする、請求項６記載の濾過材。
【請求項８】
異なる平均直径を持つ少なくとも２つの繊維群の混合物からなる繊維ウェブと平行に配置された第２の繊維ウェブ、及び２つの繊維ウェブの間に配置された活性粒子、特に、活性炭を含有することを特徴とする、請求項１〜７のいずれかに記載の濾過材。
【請求項９】
第２のウェブにおける繊維の番手が、繊維混合物におけるウェブ繊維の最も小さい番手以下であることを特徴とする、請求項８記載の濾過材。
【請求項１０】
特に、家屋又は自動車の換気及び／又は加熱及び／又は空調のために、空気のようなガスの濾過に用いられる濾過装置であって、請求項１〜９のいずれかに記載の濾過材を含むことを特徴とする、濾過装置。
【請求項１１】
空気のようなガスを濾過する方法であって、請求項８又は９に記載の濾過材を含む請求項１０に記載の濾過装置を空気流内に導入するものであり、異なった平均直径を持つ少なくとも２つの繊維群の混合物からなる繊維ウェブを、空気流の入口に配置することを特徴とする、濾過法。
【請求項１２】
空気のようなガスの濾過に用いられる濾過材を製造する方法であって、少なくとも、
−異なった平均直径を持つ少なくとも２つの繊維群からなり、その番手が、５０decitex以下、好ましくは、１decitex以上である繊維を供給し；
−供給された繊維を混合し；
−混合物をカーディング装置に導入し；
−カーディング操作を行って、カードウェブを生成する
連続する工程を包含することを特徴とする、濾過材の製法。
【請求項１３】
異なる平均直径を持つ２つの繊維群の番手が、１.５以上、好ましくは、１.６以上、又はさらに、２以上の係数で異なるものであることを特徴とする、請求項１２記載の製法。
【請求項１４】
さらに、カードウェブの機械的圧密性を増大させるため、特に、水ジェットによって、繊維の水圧結合を行う工程を包含することを特徴とする、請求項１２又は１３記載の製法。
【請求項１５】
カーディング操作の間に、グリルを追加することを特徴とする、請求項１２〜１４のいずれかに記載の製法。
【請求項１６】
さらに、成形、特に、カレンダ加工又はラミネーションの工程を包含し、その間に、前記カードウェブ及び第２のウェブを、２つのウェブを結合させるための形成装置に導入し、ここで、特に、カレンダ加工又はラミネーション操作の間に、２つのウェブの間に活性粒子、特に、活性炭を挿入する工程を包含することを特徴とする、請求項１２〜１４のいずれかに記載の製法。
【発明の詳細な説明】
【技術分野】
【０００１】
本発明の目的は、家屋又は自動車の換気及び／又は加熱及び／又は空調のために、空気のようなガスの濾過に用いられる濾過材、及びこの濾過材を含む濾過装置を提供することにある。
【０００２】
本発明の他の目的は、前記装置を使用する濾過方法及び前記濾過材の製法を提供することにある。
【背景技術】
【０００３】
従来技術による濾過材は、実質的に一定の直径を持つ混合した繊維からなる。
【０００４】
また、濾過材は、フランス国特許公開第2,761,901号に記載されているように、繊維をカーディング処理することによって、又はノズルを通して熱可塑性重合体を紡糸することによっても得られる。
【０００５】
その明細書によれば、当業者は、濾過材を製造するために使用したいと考える繊維の平均直径を選択している。
【０００６】
１束の繊維の平均直径は、通常、その番手（decitexで表示される）によって特徴付けられる。
【０００７】
一般論として、高い濾過効率を得ることがより強く望まれるほど、選択される繊維は、より細く、特に、５decitex未満の番手のものである。その結果、一般に、目詰まり許容量が小さくなる。
【０００８】
逆に、大きい目詰まり許容量を持つ濾過材を得ることがより強く望まれるほど、「粗い」繊維、特に、５decitex以上の番手のものが選ばれる。しかし、結果としては、濾過効率が低くなる。
【０００９】
これらの解決策が有する問題点は、高い濾過効率及び良好な目詰まり許容量を同時に有する濾過材を得ることの困難性に関する。
【発明の開示】
【発明が解決しようとする課題】
【００１０】
本発明の目的は、上記の欠点を解消することにある。その結果として、本発明の目的は、高効率及び良好な目詰まり許容量を持つ濾過材を製造することにある。
【課題を解決するための手段】
【００１１】
この目的は、家屋又は自動車の換気及び／又は加熱及び／又は空調のために、空気のようなガスの濾過に用いられる、少なくとも１つの繊維ウェブを含有する濾過材であって、少なくとも１つの繊維ウェブが、異なった平均直径を持つ少なくとも２つの繊維群の混合物からなるものであることを特徴とする濾過材によって達成される。
【００１２】
発明者らは、驚くべきことには、本発明による濾過材が、高効率及び良好な目詰まり許容量を同時に得ることを可能にするとの知見を得た。
【発明を実施するための最良の形態】
【００１３】
本発明による濾過材の他の特徴によれば：
−各繊維群の繊維は、５０decitex（dtex）以下、好ましくは、１decitex以上の番手を有する；
−平均直径を持つ２つの繊維群の番手は、１.５以上、好ましくは、１.６以上、又はさらに、２以上の係数で異なる；
−異なった平均直径を持つ少なくとも２つの繊維群の混合物は、より小さい平均直径を持つ繊維１０〜９０％、好ましくは、より小さい平均直径を持つ繊維２５〜７５％、特に、より小さい平均直径を持つ繊維実質的に５０％からなる；
−繊維ウェブにおける繊維は、好ましくは、ポリプロピレン、ポリエチレン、ポリエステル、ポリカーボネート又はポリアミド繊維のような熱可塑性繊維の群、アクリル繊維又は過酸化アクリル繊維の群から選ばれ、また、アラミド繊維の群、フェノール系繊維の群、フルオロカーボン繊維の群、ガラス繊維のような無機繊維の群、又は金属繊維の群からも選択される；
−繊維ウェブにおける繊維は長い繊維であり、カードウェブを形成するために、カーディング操作によって混合される；
−繊維ウェブにおける繊維は、３８mm以上、好ましくは、120 mm以下の平均長さを有する；
−濾過材は、異なる平均直径を持つ少なくとも２つの繊維群の混合物からなる繊維ウェブと並列に配置された第２の繊維ウェブ、及び２つの繊維ウェブの間に配置された活性粒子、特に、活性炭を含有する；
−第２のウェブにおける繊維の番手が、繊維混合物におけるウェブ繊維の最も小さい番手以下である。
【００１４】
本発明は、上記濾過材を含むことを特徴とする濾過装置、詳述すれば、空気のようなガスの濾過を用いられる又は家屋又は自動車の換気及び／又は加熱及び／又は空調に用いられる濾過装置にも関する。
【００１５】
濾過装置は、一般に、柔軟な又は堅固な重合体のストリップからなるフレームを包含し、ここに濾過材が固着される。平均的な濾過装置は、通常、対をなす２つ又は４つの並列ストリップからなる。濾過材は、一般に、重合体のストリップに固着される前に、蛇腹式に折り返される。
【００１６】
本発明は、空気のようなガスを濾過する方法であって、異なった平均直径を持つ少なくとも２つの繊維群からなるウェブ、第２の繊維ウェブ及び２つのウェブの間の活性粒子を包含する本発明による濾過装置を、空気流中に配置して、入来する空気流を、初めに、異なる平均直径を持つ少なくとも２つの繊維群からなる繊維ウェブを通過させることを特徴とする濾過方法にも関する。
【００１７】
さらに、本発明は、空気のような気体の濾過に用いられる濾過材を製造する方法であって、少なくとも下記の連続する工程を包含する濾過材の製法にも関する：
−異なった平均直径を持つ少なくとも２つの繊維群からなり、その番手が、５０decitex以下、好ましくは、１decitex以上である繊維を供給し；
−供給された繊維を混合し；
−混合物をカーディング装置に導入し；
−カーディング操作を行って、カードウェブを形成する。
【００１８】
１具体例によれば、この製法は、異なった平均直径を持つ２つの繊維群の番手が、１.５以上、好ましくは、１.６以上、又はさらに、２以上の係数によって異なる繊維を使用する。
【００１９】
１つの有利な特徴によれば、製法は、続いて、カードウェブの機械的圧密性を増大させるために、特に、水ジェットによって、繊維の水圧結合を行う工程を包含する。
【００２０】
カーディング操作の間に、グリルを追加することも有利である。
【００２１】
他の特徴によれば、製法は、続く成形、特に、カレンダ加工又はラミネーションの工程を包含し、その間に、前記カードウェブ及び第２のウェブを、２つのウェブを結合させるための形成装置に導入し、ここで、特に、カレンダ加工又はラミネーション操作の間に、２つのウェブの間に活性粒子、特に、活性炭を挿入する。
【００２２】
他の詳細及び有利な特徴については、下記の好適な具体例（これに限定されない）の記載から明らかになるであろう。
【００２３】
従来技術に従い（例１及び例２）及び本発明に従い（例３）、濾過材を使用して、トップ繊維ウェブ、ボトム繊維ウェブ及び２つの繊維ウェブの間の活性炭をからなる３つの結合フィルター（下記の特性を持つ）を調製した。
【００２４】
【表１】
2008515615.tif 000003
【００２５】
使用した繊維を、上述のフランス国特許公開第2,761,901号の教示に従って、カーディング加工した。
【００２６】
トップウェブの表面積あたりの質量は３８ｇ/ｍ2である。
【００２７】
ボトムウェブの表面積あたりの質量は４０ｇ/ｍ2である。
【００２８】
例１及び２は、本発明による例３（２つの繊維群を混合している）とは異なり、単一の繊維群でなる濾過材を使用する。
【００２９】
活性炭を、接着剤によって、２つのウェブの間に保持している。
【００３０】
同じように折り曲げた後、３つの濾過材を、ポリプロピレン製の２つの発泡ストリップ（５mm）に固着して、幅206 mm、長さ208.5 mm及び高さ３０mmを持つ濾過装置を得た。
【００３１】
ISO基準TS 11155-1によって規定されたようにして、濾過装置の特性を測定した。
【００３２】
トップウェブを、空気流入口に配置する。使用するダストは、ISOFINE（A2ファインテストダスト−ISO 12103-1）と称されるSAEファインタイプのものである。
【００３３】
下記の表は得られた結果を示す。
【００３４】
【表２】
2008515615.tif 000004
【００３５】
３つの例について行った測定では、圧力低下は、濾過材の繊維の種類によって、有意の影響を受けないことを示した（圧力低下の測定値の分布を約10％と見積もる）。
【００３６】
公知の様式で、「粗い」繊維の濾過材（例２）の目詰まり許容量が、「細い」繊維の濾過材（例１）のものよりも非常に大きいことが観察される。
【００３７】
驚くべきことには、「粗い」繊維及び「細い」繊維の混合物でなる濾過材（例３）の目詰まり許容量は、「粗い」繊維の濾過材（例２）のものに近似している。
【００３８】
フィルターの特性を調べるため、フィルターの使用の異なった時点において、粒子スペクトル（μm）を関数として、平均効率（％）の変化についても測定を行った。
【００３９】
ISOFINEダスト７５mg/ｍ3/ｈを含有する空気流180 ｍ3/ｈを通過させる新しいフィルターの出口において圧力Poを測定し、特性圧力、特に、Po＋125 Pa、Po＋250 Paに関して、一定の負荷空気流量において、効力の経時変化を記録する。
【００４０】
図１は、例１、２及び３の３つの例について、圧力Po＋125 Paに関する粒子スペクトルを関数とする平均効率の変化を示す。
【００４１】
変わらず、「細い」繊維の濾過材（例１）の平均効率が、「粗い」繊維の濾過材（例２）のものよりも非常に大きいことに注目すべきである。
【００４２】
驚くべきことには、「粗い」及び「細い」繊維の混合物からなる本発明による濾過材（例３）が、「細い」繊維からなる濾過材（例１）のものと近似した平均効率を有することが理解される。
【００４３】
このような挙動は、下記の表によって表されるように、繊維混合物からなる濾過材を持つフィルターの使用の各時点において観察される。粒径１μm（自動車において濾過されるべき最も多いダストを代表する）に関する効率の値を、圧力を関数として示す。
【００４４】
【表３】
2008515615.tif 000005
【００４５】
このように、本発明によれば、平均効率が高く、同時に、高い目詰まり許容量をも有する濾過装置を得ることを可能にする注目すべき濾過材が得られる。
【００４６】
本発明は、これらのタイプの具体例に限定されず、少なくとも１つのウェブが異なった平均直径を持つ少なくとも２つの繊維群の混合物からなるものである各種の濾過材及び濾過装置を包含するように、非限定的に解釈されなければならない
【図面の簡単な説明】
【００４７】
【図１】例１、２及び３の３つの例について、圧力Po＋125 Paに関する粒子スペクトルを関数とする平均効率の変化を示すグラフである。
【図１】
2008515615.tif 000006
【国際調査報告】
2008515615.tif 000007
2008515615.tif 000008
2008515615.tif 000009
2008515615.tif 000010
2008515615.tif 000011
2008515615.tif 000012